(57)【要約】【課題】歩留向上効果、濾水性向上効果のバランスに優れた製紙用添加剤を与える中間体及び製紙用添加剤の製造方法を提供すること。【解決手段】製紙用添加剤の中間体に含まれるアクリルアミド系ポリマーは、固有粘度が１２．５〜２８ｄｌ／ｇ、アニオン化度が０．０５ｍｅｑ／ｇ以下であり、この中間体に含まれるアクリルアミド系ポリマーを生ずる重合反応の工程において、架橋剤が添加されておらず、製紙用添加剤の製造方法は、この製紙用添加剤の中間体をホフマン分解反応に付する工程を有する。【選択図】なし【特許請求の範囲】
【請求項１】
固有粘度が１２．５〜２８ｄｌ／ｇ、アニオン化度が０．０５ｍｅｑ／ｇ以下であるアクリルアミド系ポリマーを含む、製紙用添加剤の中間体。
【請求項２】
前記アクリルアミド系ポリマーを生ずる重合反応の工程において、架橋剤が添加されていない請求項１記載の製紙用添加剤の中間体。
【請求項３】
請求項１又は２記載の製紙用添加剤の中間体をホフマン分解反応に付する工程を含む製紙用添加剤の製造方法。
【請求項４】
前記ホフマン分解反応において、前記アクリルアミド系ポリマーが２質量％以下の溶液として反応に供される請求項３記載の製紙用添加剤の製造方法。
【発明の詳細な説明】
【技術分野】
【０００１】
本発明は、ポリアクリルアミド系ポリマーを含む製紙用添加剤の中間体及び、この中間体をホフマン分解反応に付することを特徴とする製紙用添加剤の製造方法に関する。
【背景技術】
【０００２】
近年、製紙工程において、歩留や濾水性を向上させる様々な製紙用添加剤が使用されている。例えば、歩留向上剤としては、主にジメチルアミノエチル（メタ）アクリレート（ＤＡＡ）とアクリルアミド（ＡＡＭ）のカチオン性共重合物（Ｃ−ＰＡＭ）が使用されている。また、濾水性向上剤としては、主にポリエチレンイミン、ポリビニルアミンが使用されている。
【０００３】
ＤＡＡ−ＰＡＭ系の歩留向上剤は、分子量が大きいが、ＤＡＡのカチオン基団が主鎖から離れている。そのため、歩留率の向上効果は顕著であるが、製紙のフロックが大きく、しばしば地合が崩れ、脱水不良を引起すという問題があった。
【０００４】
ポリエチレンイミンやポリビニルアミンは、濾水性向上効果は高いが、分子量が小さいので多量に使う必要があり、また、歩留向上効果に欠けるという問題があった。特に、ポリエチレンイミンはカチオン性が強すぎるため、多量に添加しないと効果を発揮できず、また、ポリビニルアミンは価格が高く、実用が困難であるという問題があった。
【０００５】
ホフマン反応を利用した製紙用添加剤も開発されているが、主に紙力の増強を目的とした紙力剤であった。また、ホフマン反応物は、分子構造の十分な広がりを得られず、フロックが弱いため、十分な歩留向上効果や濾水向上効果を得られないという問題があった（特許文献１参照）。
【先行技術文献】
【特許文献】
【０００６】
【特許文献１】特許第２９０７４９８号公報
【発明の概要】
【発明が解決しようとする課題】
【０００７】
これらの製紙用添加剤は、歩留向上効果、濾水性向上効果などの点において、その一部の性質において高い効果を有するものの、これら全ての性質において十分な効果を有するものではなく、製紙用添加剤としてはバランスに欠けるものであった。
【０００８】
本発明は、以上の実情に鑑みてなされたものであり、歩留向上効果、濾水性向上効果のバランスに優れた製紙用添加剤を与える中間体及び製紙用添加剤の製造方法の提供を目的とする。
【課題を解決するための手段】
【０００９】
本発明者は、所定のアクリルアミド系ポリマーを含む製紙用添加剤の中間体をホフマン分解反応に付することにより得られた製紙用添加剤が、歩留向上効果及び濾水性向上効果をバランスよく有することを見出し、本発明を完成するに至った。具体的には、本発明は以下のようなものを提供する。
【００１０】
（１）固有粘度が１２．５〜２８ｄｌ／ｇ、アニオン化度が０．０５ｍｅｑ／ｇ以下であるアクリルアミド系ポリマーを含む、製紙用添加剤の中間体。
【００１１】
（２）前記アクリルアミド系ポリマーを生ずる重合反応の工程において、架橋剤が添加されていない（１）記載の製紙用添加剤の中間体。
【００１２】
（３）（１）又は（２）記載の製紙用添加剤の中間体をホフマン分解反応に付する工程を含む製紙用添加剤の製造方法。
【００１３】
（４）前記ホフマン分解反応において、前記アクリルアミド系ポリマーが２質量％以下の溶液として反応に供される（３）記載の製紙用添加剤の製造方法。
【発明の効果】
【００１４】
本発明によれば、歩留向上効果及び濾水性向上効果をバランスよく有する新規の製紙用添加剤を提供できる。
【発明を実施するための形態】
【００１５】
以下、本発明の実施形態について説明するが、本発明はこれに特に限定されるものではない。
【００１６】
＜製紙用添加剤の中間体＞
本発明における製紙用添加剤の中間体は、固有粘度（１Ｎ−ＮａＮＯ３水溶液中３０℃での測定値）が１２．５〜２８ｄｌ／ｇ、アニオン化度が０．０５ｍｅｑ／ｇ以下であるアクリルアミド系ポリマーを含むことを特徴とする。固有粘土及びアニオン化度が上記数値の範囲にあることにより、製紙用添加剤が、歩留向上、濾水性向上の点において、バランスよく十分な効果を有することができる。
【００１７】
アクリルアミド系ポリマーの固有粘度と分子量は一般的に相関関係にある。つまり、固有粘度が低下すると、分子量が低下し、濾水性及び歩留が低下する。従って、濾水性と歩留を向上させるためには、アクリルアミド系ポリマーの固有粘度が１２．５ｄｌ／ｇ以上である必要がある。アクリルアミド系ポリマーの固有粘度は、より好ましくは、１３．０ｄｌ／ｇ以上であり、さらに好ましくは１４．０ｄｌ／ｇ以上であり、最も好ましくは１４．５ｄｌ／ｇ以上である。また、アクリルアミド系ポリマーの固有粘度が高すぎると、分子量が大きくなりすぎ、製紙工程において添加した際に、凝集剤として作用してしまい、製紙の地合いが崩れてしまう。従って、凝集を防止するために、アクリルアミド系ポリマーの固有粘度が２８ｄｌ／ｇ以下である必要がある。アクリルアミド系ポリマーの固有粘度は、より好ましくは２４ｄｌ／ｇ以下であり、さらに好ましくは２０ｄｌ／ｇ以下であり、最も好ましくは１６ｄｌ／ｇ以下である。なお、固有粘度は、キャノンフェンスケ型粘度計を使用して流下時間を測定し、その測定値から、Ｈｕｇｇｉｎｓの式及びＭｅａｄ−Ｆｕｏｓｓの式を用いて算出する。
【００１８】
アクリルアミド系ポリマーのアニオン化度が高すぎると、アクリルアミド系ポリマー分子内においてカチオン基とアニオン基とのイオン反応が起こるので、歩留が低下する。従って、歩留を向上させるためのアクリルアミド系ポリマーのアニオン化度は、好ましくは０.０５ｍｅｑ／ｇ以下であり、より好ましくは０．０４ｍｅｑ／ｇ以下であり、さらに好ましくは０.０３ｍｅｑ／ｇ以下であり、最も好ましくは０．０１ｍｅｑ／ｇ以下である。
【００１９】
アニオン化度は、コロイド等量値によって表され、コロイド等量値は、特開２００９−２２８１６２の段落００２９に記載されているとおり、以下の方法で行う。
【００２０】
〔コロイド当量値の測定方法〕
５０ｐｐｍ水溶液（純水で希釈）に希釈したアニオン性高分子化合物を１００ｍｌメスシリンダーに採取して２００ｍｌビーカーに移す。回転子を入れて攪拌しながら２Ｎ水酸化ナトリウム溶液（和光純薬工業（株）製）０．５ｍｌをホールピペットで加えた後、Ｎ／２００メチルグリコールキトサン溶液（和光純薬工業（株）製）５ｍｌをホールピペットで加える。トルイジンブルー指示薬（和光純薬工業（株）製）を２〜３滴入れ、Ｎ／４００ポリビニルアルコール硫酸カリウム溶液（和光純薬工業（株）製）で滴定する。青色が赤紫色に変わり数秒経っても赤紫色が消えない点を終点とする。同様に純水にて空試験を行う（ブランク）。
コロイド当量値（ｍｅｑ／ｇ）＝〔アニオン性高分子化合物の測定値（ｍｌ）−空試験の滴定量（ｍｌ）〕／２
【００２１】
濾水性が高いことは、特に硫酸バンドが使われていない抄紙系ではその効果が顕著である。それだけでなく、抄紙マシンでの水切れがよいことを意味し、引き締まったフロックの形成により、プレス脱水がよく、乾燥部での蒸気消費量の低減に繋がるという効果をもたらす。すなわち、本発明は、プレス脱水性も高いという特徴も有する。
【００２２】
プレス脱水性が高いということは、プレス入口での湿紙水分が低下し、つぶれの発生が抑えられる。また、通常の抄紙マシンは乾燥部の蒸気消費量がマシンの抄造速度のネックであるため、蒸気低減はマシンのスピードアップに繋がる。
【００２３】
本発明は、ポリエチレンイミンに比べ、歩留率の改善が顕著であり、ポリエチレンイミンとポリビニルアミンに比べ、紙力が優れている。
【００２４】
製紙用添加剤とは、製紙工程において添加剤として使用されるものを指し、主に歩留向上効果、濾水性向上効果又は紙力向上効果などを目的として使用されるものである。しかし、これらの目的に限定されるわけではなく、目的に応じて適宜選択されてもよい。
【００２５】
製紙用添加剤の中間体とは、製紙添加剤の前駆体となるアクリルアミド系ポリマーである。より具体的には、ホフマン分解反応に供されることを目的としたアクリルアミド系ポリマーなどをいう。
【００２６】
アクリルアミド系ポリマーとは、アクリルアミドを重合反応して得られるポリマーをいい、他のカチオンモノマーを含有してもよい。また、アニオン性モノマーは、含んでもよく、含まなくてもよいが、重合反応により得られたアクリルアミド系ポリマーが、固有粘度が１２．５〜２８ｄｌ／ｇ、アニオン化度が０．０５ｍｅｑ／ｇ以下である必要がある。ただし、アニオン化度を低くし、重合される際のアクリルアミド系ポリマーの加水分解分解を抑制することによって歩留を向上させるには、アニオン性モノマーは含まない方が好ましい。
【００２７】
アクリルアミド系ポリマーは、製紙用添加剤の濾水性、歩留をさらに向上させるために、直鎖構造（リニアポリマー）である方が好ましい。つまり、アクリルアミド系ポリマーの重合反応に使用されるアクリルアミド以外のモノマーとして、架橋性のモノマーは重合反応させないほうが好ましい。
【００２８】
架橋性のモノマーとしては、メチレンビスアクリルアミド、ヘキサメチレンビスアクリルアミド、Ｎ，Ｎ−ジアリルアクリルアミドトリメチロールプロパントリアクリレート、メチロールアクリルアミド、Ｎ−メトキシメチルアクリルアミドなどがあげられる。
【００２９】
アクリルアミド系ポリマーの重合反応に使用される溶媒としては、例えば、水、アルコール、ジメチルホルムアミドなどが使用可能である。コスト面を考慮すると、水が好ましい。
【００３０】
アクリルアミド系ポリマーの重合開始剤としては、溶媒に溶けるものであれば特に限定されない。例えば、２，２’−アゾビス−２−アミジノプロパンハイドロクロライド、アゾビスイソブチロニトリル、２，２’−アゾビス−２，４−ジメチルバレロニトリルなどのアゾ化合物があげられる。また、過硫酸アンモニウム、過硫酸カリ、過酸化水素、ペルオクソ二硫酸アンモニウム、ベンゾイルペルオキサイド、ラウロイルペルオキサイド、サクシニックペルオキサイド、オクタノイルペルオキサイド、ｔ−ブチルペルオキシ２−エチルヘキサノエートなどの過酸化物系があげられる。また、ペルオクソ二硫酸アンモニウムと亜硫酸ナトリウム、亜硫酸水素ナトリウム、テトラメチルエチレンジアミン又はトリメチルアミンなどを組み合わせる、レドックス系があげられる。
【００３１】
アクリルアミド系ポリマーの重合反応の温度及び時間は、得られたアクリルアミド系ポリマーが、固有粘度１２．５〜２８ｄｌ／ｇ、アニオン化度０．０５ｍｅｑ／ｇ以下となれば特に限定されないが、例えば、開始温度を低温から、徐々に温度を上昇させることにより、上記条件を満たすアクリルアミド系ポリマーを重合することができる。開始温度が高すぎると、固有粘度が下がり、また、反応時にアクリルアミドの加水分解物が生じてアニオン化度が上がるので、開始温度は低い方がよい。より具体的には、開始温度は１０℃〜３０℃が好ましく、１５℃〜２５℃がより好ましく、１８℃〜２２℃がさらに好ましい。また、重合時の発熱を制御しやすいという点において、重合開始後の上昇する温度の上限は、好ましくは８０℃以下であり、より好ましくは７０℃以下であり、さらに好ましくは６５℃以下である。
【００３２】
＜製紙用添加剤の製造方法＞
製紙用添加剤の中間体に含まれるアクリルアミド系ポリマーをホフマン分解反応に付することにより、歩留向上効果、濾水性向上効果をバランスよく十分に有する製紙用添加剤を製造することができる。
【００３３】
ホフマン分解反応を行う場合、アクリルアミド系ポリマーを重合反応した溶液をそのまま使用してもよいし、希釈して使用してもよい。また、必要に応じて別途溶液を準備してもよい。
【００３４】
ホフマン分解反応に供されるアクリルアミド系ポリマーの濃度を高く設定すると、不均一な反応となってしまい、十分な歩留向上効果、濾水性向上効果及び紙力向上効果を得ることができない。これらの効果を十分に得るためには、アクリルアミド系ポリマーの濃度は２質量％以下であるのが好ましい。より好ましくは１．５質量％以下であり、さらに好ましくは１質量％以下である。また、アクリルアミド系ポリマーの濃度が低すぎると、ホフマン分解反応の効率が悪くなるので、好ましくは０．００１質量％以上であり、より好ましくは０．０１質量％以上であり、さらに好ましくは０．１質量％以上である。
【００３５】
ホフマン分解反応はアルカリ条件下で、アクリルアミド系ポリマーのアミド基に次亜ハロゲン酸を作用させることにより行う。具体的なｐＨは１１〜１４の範囲でホフマン分解反応を行うことができる。アルカリ条件にするために、例えば、水酸化ナトリウム、水酸化カリウム、水酸化リチウムなどのアルカリ金属水酸化物などを使用する。また、次亜ハロゲン酸を作用させるために、例えば、次亜塩素酸塩、次亜臭素酸塩、次亜ヨウ素酸塩などの次亜ハロゲン酸塩を使用する。
【００３６】
次亜塩素酸塩、次亜臭素酸塩、次亜ヨウ素酸塩として、例えば、これらのアルカリ金属塩又はアルカリ土類金属塩などがあげられる。次亜塩素酸のアルカリ金属としては、次亜塩素酸ナトリウム、次亜塩素酸カリウム、次亜塩素酸リチウムなどがあげられる。
【００３７】
ホフマン分解反応に供される次亜ハロゲン酸塩の量は特に限定されないが、アクリルアミド系ポリマーの次亜ハロゲン酸塩に対する量が少なすぎ、又は多すぎると、反応に供さないアクリルアミド系ポリマー又は次亜ハロゲン酸塩が多くなってしまうので、反応の効率が低下する。効率よく反応を行うためには、次亜ハロゲン酸塩とアクリルアミドポリマーのモル比は、好ましくは１：１０〜１０：１０であり、より好ましくは２．５：１０〜１０：１０であり、さらに好ましくは、５：１０〜１０：１０である。
【００３８】
ホフマン分解反応における温度は０℃〜１１０℃において反応可能である。反応温度と反応時間の組合せについては、温度が低かったり、時間が短すぎると、反応が不十分となり、また、温度が高すぎたり、時間が長すぎると、好ましくない副反応が生じるおそれがある。従って、このような事態を防ぎ、効率よく反応を行うために、例えば、１０℃〜４０℃で３０〜６０分間、又は、温度５０〜８０℃で１０秒〜１０分間の反応温度と反応時間の組合せによりホフマン分解反応を行ってもよい。
【００３９】
反応の停止は、塩酸、硫酸、硝酸などの強酸、亜硫酸ナトリウム、チオ硫酸ナトリウム、マロン酸エチル、トリエチルアミン、チオグリセロールなどの還元剤の添加によりすることができる。また、大量の水で希釈し、又は、冷却して低温にすることによっても反応を停止することができる。
【００４０】
このようにして得られた製紙用添加剤を添加して作製された紙は、濾水性、歩留、紙力においてバランスのとれた優れた性質を有する。
【００４１】
製紙工程において、本発明の製紙用添加剤と従来の製紙用添加剤を併用して使用してもよい。
【００４２】
＜濾水歩留向上効果の評価の方法＞
濾水性歩留向上効果の評価は、まず、スラリーとして、古紙１００％の段ボール１％パルプスラリーを用い、ＣＳＦ（カナディアン・スタンダード・フリーネス）値で４５０ｍｌとする。次に、薬品添加率（対段ボールＳＳ）を５００ｐｐｍとなるように添加し、８００ｒｐｍで１０秒撹拌する。その後、濾水性、シート水分（プレス脱水性）及び歩留を評価する。濾水性はＣＳＦ測定方法により評価する。シート水分（プレス脱水性）はＤＤＡ（Ｄｙｎａｍｉｃ
Ｄｒａｉｎａｇｅ Ａｎａｌｙｚｅｒ：ＡＢ Ａｋｒｉｂｉ Ｋｅｍｉｋｏｎｓｕｌｔｅｒ社製）により測定する。歩留はＤＦＳ（ダイナミックフィルトレーションシステム：ミューテック社製）により測定する。
【００４３】
＜紙力向上効果の評価の方法＞
紙力向上効果の評価は、まず、ＪＩＳＰ８２０９に準じ、ＬＢＫＰ（広葉樹漂白クラフトパルプ）スラリーに各種製紙用添加剤を用いて、王研式丸型手漉きシートマシンにより手漉き紙を作成する。その際、手漉き紙を坪量１２０グラム／ｍ２となるように作成する。坪量は、ＪＩＳ  Ｐ  ８１２４に規定する方法によって測定する。紙力向上効果の評価は、作成した手漉き紙の比破裂強度とショートスパンを測定することにより行う。比破裂強度とは、キロパスカル（ｋＰａ）単位で表した紙の破裂強度を坪量で除した数値をいう。ショートスパン（比圧縮強さ）とは、荷重がかかる試験片のスパンを短く（０．７ｍｍ）して、圧縮及び破壊させたときの最大荷重を坪量で除した値をいう。比破裂強度は、ＪＩＳ  Ｐ  ８１１２に準じて測定する。また、作成した手漉き紙のショートスパンをＪＩＳ  Ｐ  ８１５６に準じて測定する。
【実施例】
【００４４】
＜実施例＞（ポリマーＡ）
攪拌機及び温度センサーを備えた四つ口フラスコに、アクリルアミド（ＡＡＭ）粉体を１９８ｇ、イオン交換水を７９３ｇ加えて、モノマー重量が全体の２０％、総重量９９０ｇとなるように調整した。次に、温度を２０℃に温調し、窒素置換を行った。調整した溶液に過硫酸アンモニウム０．１％水溶液を１ｍｌ、０．３ｇの２，２′アゾビス―２―アミジノプロパンハイドロクロライドを含む水溶液を添加し、さらに窒素置換を続け、約５分後に重合が開始された。徐々に温度が約６５℃に向上し、５時間で重合は完結した。
【００４５】
重合中、内容物が高粘度となり、攪拌が困難となったため、攪拌は途中で停止した。重合完了後、内容物を取り出した。この重合体の固有粘度は約１４．８ｄｌ／ｇであった。また、アニオン化度が０．０１ｍｅｑ／ｇと非常に純度の高いノニオンポリマーを得ることができた。なお、固有粘度は、キャノンフェンスケ型粘度計を使用して流下時間を測定し、その測定値から、Ｈｕｇｇｉｎｓの式及びＭｅａｄ−Ｆｕｏｓｓの式を用いて算出した。また、アニオン化度は、特開２００９−２２８１６２の段落００２９に記載されている方法で測定した。
【００４６】
＜比較例１＞（ポリマーＢ）
攪拌機及び温度センサーを備えた四つ口フラスコにアクリルアミドを７１ｇ仕込み、水を加えて全量を４４３．８ｇとした。過硫酸アンモニウムを０．２２ｇ、亜硫酸水素ナトリウムを０．１ｇ投入して重合を開始した。８５℃で保温し、２時間後に反応を終了させた。その結果、ポリマー濃度が１５％、固有粘度が７．９ｄｌ／ｇのポリマーを得られた。また、反応時にアクリルアミドの加水分解物が生じ、アニオン化度は０．１１ｍｅｑ／ｇであった。（特許文献１記載の比較例１の重合方法を参考）
【００４７】
＜比較例２＞（ポリマーＣ）
攪拌機及び温度センサーを備えた四つ口フラスコにアクリルアミドを７０．９３ｇ、メチレンビスアクリルアミドを０．１５４ｇ仕込み、過硫酸アンモニウムを０．２２ｇ、亜硫酸水素ナトリウムを０．１ｇ投入して重合を開始した。８５℃で保温し、２時間後に反応を終了させた。その結果、ポリマー濃度が１５％、固有粘度５．５ｄｌ/ｇのポリマーを得られた。反応時にアクリルアミドの加水分解物が生じ、アニオン化度は０．１２ｍｅｑ/ｇであった。（特許文献１記載の実施例１の重合方法を参考）
【００４８】
＜ホフマン分解反応＞
実施例、比較例１〜２で得られたアクリルアミド系ポリマーを、まず１質量％以下に希釈した。次に、加熱を行い、次亜塩素酸ソーダと苛性ソーダを添加して反応を行った。塩酸を用いて反応を停止させた。反応条件を表１に示す。
【００４９】
【表１】
2015078453.tif 000002
【００５０】
＜濾水歩留向上効果の評価＞
スラリーとして、古紙１００％の段ボール１％パルプスラリーを用い、ＣＳＦ（カナディアン・スタンダード・フリーネス）値で４５０ｍｌとした。薬品添加率（対段ボールＳＳ）を５００ｐｐｍとなるように添加し、８００ｒｐｍで１０秒撹拌した。その後、測定試験を行った。評価はＣＳＦ測定方法により実施した。また、シート水分はＤＤＡにより測定した。歩留はＤＦＳにより測定した。結果を表２に示す。
【００５１】
【表２】
2015078453.tif 000003
【００５２】
＜紙力向上効果の評価＞
紙力向上効果の評価は、まず、ＪＩＳＰ８２０９に準じ、ＬＢＫＰスラリーに各種製紙用添加剤を用いて、王研式丸型手漉きシートマシンにより手漉き紙を作成した。その際、手漉き紙を坪量１２０グラム／ｍ２となるように作成した。坪量は、ＪＩＳ  Ｐ  ８１２４に規定する方法によって測定した。手漉き紙の比破裂強度は、ＪＩＳ  Ｐ  ８１１２に準じて測定した。また、手漉き紙のショートスパンをＪＩＳ  Ｐ  ８１５６に準じて測定した。この結果を表３に示す。
【００５３】
【表３】
2015078453.tif 000004
【００５４】
以上の結果を踏まえると、実施例１〜４のポリマーは、室温、６０℃、７０℃のいずれの温度下でも、ホフマン反応を行うことが可能であり、一定の変性率を実現できることが確認できた。そして、これらのポリマーは、濾水性、プレス脱水性（シート水分）、歩留及び紙力の全てにおいて優れることが確認された。比較例１、２のポリマーは、紙力については優れるが、分子量が低いか、又は架橋により分子の広がりが低下したため、濾水性、プレス脱水性（シート水分）、歩留率が不十分であることが分かった。比較例５の通常のＣ-ＰＡＭでは濾水性と歩留が両方とも優れているが、湿紙のプレス脱水性の低下傾向が見られ、また、紙力が低かった。ポリエチレンイミン及びポリエチレンアミンは、濾水度、プレス脱水性に優れるが、紙力が低かった。特に、ポリエチレンイミンは歩留が低かった。Ｃ−ＰＡＭは、濾水性、歩留に優れるが、プレス脱水性、紙力が低かった。従って、全ての性質においてバランスよく優れているのは実施例１〜４だけであることがわかった。また、実施例１〜４は、ＤＤＡ圧力が比較例１〜４、６より低かったので、シートの抵抗性（通気性）がよいことが確認され、また、比較例５の値の２１７程低くなかったことから、シートの均一性が保たれたことが確認された。
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
固有粘度が１２．５〜２８ｄｌ／ｇ、アニオン化度が０．０５ｍｅｑ／ｇ以下であるアクリルアミド系ポリマーを含む、ホフマン分解反応に供されるために用いられる製紙用添加剤の中間体。
【請求項２】
前記アクリルアミド系ポリマーを生ずる重合反応の工程において、架橋剤が添加されていない請求項１記載の製紙用添加剤の中間体。
【請求項３】
請求項１又は２記載の製紙用添加剤の中間体をホフマン分解反応に付する工程を含む製紙用添加剤の製造方法。
【請求項４】
前記ホフマン分解反応において、前記アクリルアミド系ポリマーが２質量％以下の溶液として反応に供される請求項３記載の製紙用添加剤の製造方法。